(57)【要約】  本発明は、熱間工具鋼に関しており、前記鋼の組成は、以下の重量パーセント、すなわち、０．３０％≦Ｃ≦０．３９％、４．００％≦Ｃｒ≦６．００％、トレースレベル≦Ｓｉ≦０．５０％、トレースレベル≦Ｍｎ≦０．８０％、トレースレベル≦Ｗ≦１．４５％、トレースレベル≦Ｃｏ≦２．７５％、０．８０％≦Ｎｉ≦２．８０％、１．５０％≦Ｍｏ≦２．６０％、同時に、１．５０％≦Ｍｏ＋０．６５Ｗ≦３．２０％、０．５５％≦Ｖ≦０．８０％、同時に、−０．６５≦Ｋ≦０．６５であり、ここでＫ＝Ｋ２−Ｋ１且つＫ２＝０．７５×（Ｎｉ−０．６０）、Ｋ１＝１．４３×（Ｖ−０．４０）＋０．６３×［（Ｍｏ＋０．６５Ｗ）−１．２０］であり、トレースレベル≦Ａｌ≦０．０８０％、トレースレベル≦Ｓ≦０．００４０％、トレースレベル≦Ｐ≦０．０２００％、トレースレベル≦Ｔｉ≦０．０５％、トレースレベル≦Ｚｒ≦０．０５％、トレースレベル≦Ｎｂ≦０．０８％、トレースレベル≦Ｎ≦０．０４０％、１０Ｐ＋Ａｓ＋５Ｓｂ＋４Ｓｎ≦０．２１％、トレースレベル≦Ｏ≦３０ｐｐｍであり、残部は、鉄及び不可避な不純物であるものからなる。本発明はまた、前記鋼から製造される部品、部品を製造する方法、及び部品の使用に関する。
2009517546.tif 000002
【特許請求の範囲】
【請求項１】
熱間工具鋼であって、重量パーセントが、
・  ０．３０％≦Ｃ≦０．３９％
・  ４．００％≦Ｃｒ≦６．００％
・  トレースレベル≦Ｓｉ≦０．５０％
・  トレースレベル≦Ｍｎ≦０．８０％
・  トレースレベル≦Ｗ≦１．４５％
・  トレースレベル≦Ｃｏ≦２．７５％
・  ０．８０％≦Ｎｉ≦２．８０％
・  １．５０％≦Ｍｏ≦２．６０％、同時に、１．５０％≦Ｍｏ＋０．６５Ｗ≦３．２０％
・  ０．５５％≦Ｖ≦０．８０％
・  −０．６５≦Ｋ≦０．６５
であり、ここで、Ｋ＝Ｋ２−Ｋ１
且つＫ２＝０．７５×（Ｎｉ−０．６０）
Ｋ１＝１．４３×（Ｖ−０．４０）＋０．６３×［（Ｍｏ＋０．６５Ｗ）−１．２０］
であり、
・  トレースレベル≦Ａｌ≦０．０８０％
・  トレースレベル≦Ｓ≦０．００４０％
・  トレースレベル≦Ｐ≦０．０２００％
・  トレースレベル≦Ｔｉ≦０．０５％
・  トレースレベル≦Ｚｒ≦０．０５％
・  トレースレベル≦Ｎｂ≦０．０８％
・  トレースレベル≦Ｎ≦０．０４０％
・  １０Ｐ＋Ａｓ＋５Ｓｂ＋４Ｓｎ≦０．２１％
・  トレースレベル≦Ｏ≦３０ｐｐｍ
であり、
残部は、鉄及び不可避な不純物である組成を有する鋼。
【請求項２】
０．３３％≦Ｃ≦０．３８％であることを特徴とする請求項１に記載の鋼。
【請求項３】
トレースレベル≦Ｓｉ≦０．４０％であることを特徴とする請求項１または２に記載の鋼。
【請求項４】
トレースレベル≦Ｍｎ≦０．６０％であることを特徴とする請求項１から３のいずれか一項に記載の鋼。
【請求項５】
４．６％≦Ｃｒ≦６．０％であることを特徴とする請求項１から４のいずれか一項に記載の鋼。
【請求項６】
１．６０％≦Ｍｏ≦２．００％であり、且つ、１．６０％≦Ｍｏ＋０．６５Ｗ≦２．２０％であることを特徴とする請求項１から５のいずれか一項に記載の鋼。
【請求項７】
トレースレベル≦Ａｌ≦０．０３０％であることを特徴とする請求項１から６のいずれか一項に記載の鋼。
【請求項８】
トレースレベル≦Ｓ≦０．００１０％であることを特徴とする請求項１から７のいずれか一項に記載の鋼。
【請求項９】
トレースレベル≦Ｐ≦０．００８０％であることを特徴とする請求項１から８のいずれか一項に記載の鋼。
【請求項１０】
トレースレベル≦Ｔｉ≦０．０１％であることを特徴とする請求項１から９のいずれか一項に記載の鋼。
【請求項１１】
トレースレベル≦Ｚｒ≦０．０２％であることを特徴とする請求項１から１０のいずれか一項に記載の鋼。
【請求項１２】
トレースレベル≦Ｎｂ≦０．０１％であることを特徴とする請求項１から１１のいずれか一項に記載の鋼。
【請求項１３】
トレースレベル≦Ｎ≦０．０１％であることを特徴とする請求項１から１２のいずれか一項に記載の鋼。
【請求項１４】
１０Ｐ＋Ａｓ＋５Ｓｂ＋４Ｓｎ≦０．１０％であることを特徴とする請求項１から１３のいずれか一項に記載の鋼。
【請求項１５】
トレースレベル≦Ｏ≦１５ｐｐｍであることを特徴とする請求項１から１４のいずれか一項に記載の鋼。
【請求項１６】
−０．３５≦Ｋ≦０．３５であることを特徴とする請求項１から１５のいずれか一項に記載の鋼。
【請求項１７】
・  ０．３３５％≦Ｃ≦０．３７５％
・  １．５０％≦Ｎｉ≦２．１０％
・  １．６０％≦Ｍｏ＋０．６５Ｗ≦２．２０％、同時に、１．６０％≦Ｍｏ≦２．００％、
・  ０．６２％≦Ｖ≦０．７５％
であることを特徴とする請求項１から１６のいずれか一項に記載の鋼。
【請求項１８】
・  ０．３３５％≦Ｃ≦０．３７５％
・  ２．００％≦Ｎｉ≦２．４０％
・  １．８０％≦Ｍｏ＋０．６５Ｗ≦２．９０％、同時に、１．８０％≦Ｍｏ≦３．４０％及びＷ≦０．９０％
・  ０．６６％≦Ｖ≦０．７６％
であることを特徴とする請求項１から５、７から１６のいずれか一項に記載の鋼。
【請求項１９】
・  ０．３３５％≦Ｃ≦０．３７５％
・  ０．９０％≦Ｎｉ≦１．５０％
・  １．５０％≦Ｍｏ＋０．６Ｗ≦１．９０％、同時に、Ｗ≦０．４０％
・  ０．５５％≦Ｖ≦０．６３％
であることを特徴とする請求項１から５、７から１６のいずれか一項に記載の鋼。
【請求項２０】
０．３３５％≦Ｃ≦０．３７５％、４．６０％≦Ｃｒ≦６．００％、トレースレベル≦Ｓｉ≦０．４０％、トレースレベル≦Ｍｎ≦０．６０％、トレースレベル≦Ｗ≦１．４５％、トレースレベル≦Ｃｏ≦２．７５％、１．５０％≦Ｎｉ≦２．１０％、１．６０％≦Ｍｏ＋０．６５Ｗ≦２．２０％、同時に、１．６０％≦Ｍｏ≦２．００％、０．６２％≦Ｖ≦０．７５％、同時に、−０．３５≦Ｋ≦０．３５、トレースレベル≦Ａｌ≦０．０３０％、トレースレベル≦Ｓ≦０．００１０％、トレースレベル≦Ｐ≦０．００８０％、トレースレベル≦Ｔｉ≦０．０１１％、トレースレベル≦Ｚｒ≦０．０２％、トレースレベル≦Ｎｂ≦０．０１％、トレースレベル≦Ｎ≦０．０１％、トレースレベル≦Ｏ≦１５ｐｐｍであることを特徴とする請求項１から１７のいずれか一項に記載の鋼。
【請求項２１】
鋼部品を製造する方法であって、該部品が、請求項１から２０のいずれか一項に記載の鋼から調製されること、及び、前記部品が、１０００℃〜１０５０℃の温度範囲のオーステナイト化と、それに続く焼入れを受けることを特徴とする方法。
【請求項２２】
前記オーステナイト化は、１０１５℃〜１０４０℃の範囲で行われることを特徴とする請求項２１に記載の方法。
【請求項２３】
前記焼入れの後に、前記部品が、５５０℃〜６５０℃の温度範囲で少なくとも２回の焼戻しを受け、前記部品に４２ＨＲＣ〜５２ＨＲＣの硬度を与えることを特徴とする請求項２１または２２に記載の方法。
【請求項２４】
請求項２１から２３のいずれか一項に記載の方法によって得られる鋼から作られる部品であって、熱間成形工具用の部品であることを特徴とする部品。
【請求項２５】
２００ｍｍ以下の厚さを有することを特徴とする請求項２４に記載の部品。
【請求項２６】
圧力下で軽合金または第１銅合金を鋳造するための鋳型または型であることを特徴とする請求項２４または２５に記載の部品。
【請求項２７】
鍛造工具であることを特徴とする請求項２４または２５に記載の部品。
【請求項２８】
鍛造型であることを特徴とする請求項２４または２５に記載の部品。
【請求項２９】
鋼管の穴あけまたは圧延用の工具であることを特徴とする請求項２４または２５に記載の部品。
【請求項３０】
ガラスを成形するための工具であることを特徴とする請求項２４または２５に記載の部品。
【請求項３１】
プラスチック材料を成形するための工具であることを特徴とする請求項２４または２５に記載の部品。
【請求項３２】
請求項１８に記載の鋼から製造されること、及び、アルミニウム合金を鋳造するための押出し型または鋳型であることを特徴とする請求項２４または２５に記載の部品。
【請求項３３】
前記部品は、請求項１８に記載の鋼から作られること、及び、表面における前記部品の作動温度は、６８０℃未満のままであることを特徴とする請求項２４または２５に記載の部品の使用。
【請求項３４】
前記部品は、請求項１９に記載の鋼から作られること、及び、動作時の前記部品の表面温度は、７７０℃未満のままであることを特徴とする請求項２４または２５に記載の部品の使用。
【発明の詳細な説明】
【技術分野】
【０００１】
本発明は、鋳造（foundry）及び成形（moulding）、鍛造、引抜きまたは押出しで使用されることができる熱間成形工具鋼（steels for tooling for hot shaping）の分野に関する。
【背景技術】
【０００２】
好ましいが、排他的ではない本発明の応用分野は、圧力下でのアルミニウム若しくはマグネシウムに基づく軽合金または第１銅合金の鋳造用の、寸法の大きな鋳型の製造である。
【０００３】
使用中、熱間成形工具は、工具を損傷する周期的応力を受ける。
【０００４】
これらの応力の原因は、
・  プレスなどの機械装置によって加えられる直接的な力による、機械的なもの、
・  熱的なもの、すなわち、変形される熱間材料との交互の接触と、潤滑剤または耐火洗浄液（refractory washes）のスプラッシングによる冷却とによる突然の温度変動が、局所機械的応力源である膨張勾配（expansion gradients）をもたらすことである。
【０００５】
損傷は、場合によっては、材料の靭性（toughness）が不十分であるときに、工具を瞬時に破壊する突然の破断によって生じる。損傷は、一般に、最初の数百サイクルの使用中に始まり、徐々に発達し、ついには、数万サイクルまたは数十万サイクル後に、工具が実際上破壊する亀裂によって生じる。このプロセスは、「熱疲労（thermal fatigue）」という一般的な用語で指定される。
【０００６】
熱疲労による損傷に対する抵抗性は、熱サイクルにおける最も冷たい点に相当する温度で十分である靭性を必要とする。この品質は、従来、標準試験片の衝撃による屈曲エネルギー（energy of flexion）によって測定され、試験片は、周囲温度〜１５０℃の温度で試験される。この品質はまた、サイクルの最も熱い温度で使用するときの、硬度及び軟化抵抗性（resistance to softening）の十分な特性を必要とする。
【０００７】
かなりのサイズの（たとえば、２００ｍｍより大きな厚さを有する）鋳型または工具の製造は、鋳型または工具がそこから作られる鋼の更なる改善された特性を要求する。焼入れ中に、熱の流れが表面に限定されること、及び、部品を変形させたくない、または、破壊したくないという製造業者の心配によって、冷却速度が、自然に抑えられるため、問題の鋼は、使用のための最適特性に有利であると思われる主にマルテンサイトの焼入れ構造を生成しない。ＱＣＣ図（連続冷却による焼入れ）は、それぞれの組成について、冷却速度に従って形成される相の性質を記述するが、焼入れ速度の減少によってもたらされる、焼入れ状態／焼戻し状態における靭性の低下を説明するのに不十分であることがよく知られている。
【０００８】
とりわけ、述べたこうした使用について知られている鋼は、
・  ほぼＣ＝０．４０％、Ｓｉ＝０．９０％、Ｍｎ＝０．４０％、Ｃｒ＝５％、Ｍｏ＝１．３０％、Ｖ＝０．５％を含むＡｌＳｌ  Ｈ１１鋼
・  Ｖ＝０．９５％を含む以外は、先の鋼と同一のＡｌＳｌ  Ｈ１３鋼
・  ほぼＣ＝０．４０％、Ｓｉ＝０．３０％、Ｍｎ＝０．４０％、Ｃｒ＝５％、Ｍｏ＝２．９％、Ｖ＝０．６５％を含むＷ−１．２３６７鋼
・  ＡｌＳｌ  Ｈ１１に匹敵するが、Ｓｉ＝０．３％を含み、且つ、Ｎｉ＝０．２％を受け入れ（特許文献１を参照されたい）、その公称組成が、Ｃ＝０．３％〜０．４％、Ｓｉ≦０．８％、Ｍｎ≦０．８％、Ｃｒ＝４．５％〜５．８％、Ｍｏ＝０．７５％〜１．７５％、Ｖ≦１．３％、Ｗ≦１．５％、Ｎｉ≦０．５％、Ｐ≦０．００８％、Ｓｂ≦０．００２％、Ｓｎ≦０．００３％、Ａｓ≦０．００５％、同時に、１０Ｐ＋５Ｓｂ＋４Ｓｎ＋Ａｓ≦０．１０％である鋼で作られてもよい。
【０００９】
これらの知られている鋼の特性を改善するために、使用時の特性のうちの、硬度と靭性と安定性との間の良好な兼ね合い、特に、硬度を得るという目的で、調査が行われた。こうして、先に参照されたＨ１３鋼及びＷ−１．２３６７鋼の場合と同様に、Ｍｏ及びＶの含有量を増加させることによって、Ｈ１１鋼に関して、熱いときの抵抗性を上げることが可能であったが、これは、靭性の低下をもたらす。一方、Ｓｉ含有量が減る場合、または、Ｎｉが添加される場合、靭性が増加し、焼入れ性も増加する。しかし、Ｎｉは、熱いときに、硬度及び降伏強さ（yield strength）を低下させる。
【特許文献１】欧州特許第０６６３０１８号明細書
【発明の開示】
【発明が解決しようとする課題】
【００１０】
本発明の目的は、たった今述べた種々の特性の間の優れた兼ね合いを生む新規な等級の熱間成形工具鋼を提案することである。
【課題を解決するための手段】
【００１１】
この目的のため、本発明は、熱間工具鋼（steel for hot tooling）に関し、熱間工具鋼は、重量パーセントが、
・  ０．３０％≦Ｃ≦０．３９％
・  ４．００％≦Ｃｒ≦６．００％
・  トレースレベル（traces）≦Ｓｉ≦０．５０％
・  トレースレベル≦Ｍｎ≦０．８０％
・  トレースレベル≦Ｗ≦１．４５％
・  トレースレベル≦Ｃｏ≦２．７５％
・  ０．８０％≦Ｎｉ≦２．８０％
・  １．５０％≦Ｍｏ≦２．６０％、同時に、１．５０％≦Ｍｏ＋０．６５Ｗ≦３．２０％
・  ０．５５％≦Ｖ≦０．８０％   ０．６５≦Ｋ≦０．６５
であり、ここで、Ｋ＝Ｋ２−Ｋ１
且つＫ２＝０．７５×（Ｎｉ−０．６０）
Ｋ１＝１．４３×（Ｖ−０．４０）＋０．６３×［（Ｍｏ＋０．６５Ｗ）−１．２０］
であり、
・  トレースレベル≦Ａｌ≦０．０８０％
・  トレースレベル≦Ｓ≦０．００４０％
・  トレースレベル≦Ｐ≦０．０２００％
・  トレースレベル≦Ｔｉ≦０．０５％
・  トレースレベル≦Ｚｒ≦０．０５％
・  トレースレベル≦Ｎｂ≦０．０８％
・  トレースレベル≦Ｎ≦０．０４０％
・  １０Ｐ＋Ａｓ＋５Ｓｂ＋４Ｓｎ≦０．２１％
・  トレースレベル≦Ｏ≦３０ｐｐｍ
であり、
残部は、鉄及び不可避な不純物である組成を有する。
【００１２】
好ましくは、０．３３％≦Ｃ≦０．３８％である。
【００１３】
好ましくは、トレースレベル≦Ｓｉ≦０．４０％である。
【００１４】
好ましくは、トレースレベル≦Ｍｎ≦０．６０％である。
【００１５】
好ましくは、４．６％≦Ｃｒ≦６．０％である。
【００１６】
好ましくは、１．６０％≦Ｍｏ≦２．００％であり、且つ、１．６０％≦Ｍｏ＋０．６５Ｗ≦２．２０％である。
【００１７】
好ましくは、トレースレベル≦Ａｌ≦０．０３０％である。
【００１８】
好ましくは、トレースレベル≦Ｓ≦０．００１０％である。
【００１９】
好ましくは、トレースレベル≦Ｐ≦０．００８０％である。
【００２０】
好ましくは、トレースレベル≦Ｔｉ≦０．０１％である。
【００２１】
好ましくは、トレースレベル≦Ｚｒ≦０．０２％である。
【００２２】
好ましくは、トレースレベル≦Ｎｂ≦０．０１％である。
【００２３】
好ましくは、トレースレベル≦Ｎ≦０．０１％である。
【００２４】
好ましくは、１０Ｐ＋Ａｓ＋５Ｓｂ＋４Ｓｎ≦０．１０％である。
【００２５】
好ましくは、トレースレベル≦Ｏ≦１５ｐｐｍである。
【００２６】
好ましくは、−０．３５≦Ｋ≦０．３５である。
【００２７】
好ましくは、
・  ０．３３５％≦Ｃ≦０．３７５％
・  １．５０％≦Ｎｉ≦２．１０％
・  １．６０％≦Ｍｏ＋０．６５Ｗ≦２．２０％、同時に、１．６０％≦Ｍｏ≦２．００％、
・  ０．６２％≦Ｖ≦０．７５％
である。
【００２８】
好ましくは、
・  ０．３３５％≦Ｃ≦０．３７５％
・  ２．００％≦Ｎｉ≦２．４０％
・  １．８０％≦Ｍｏ＋０．６５Ｗ≦２．９０％、同時に、１．８０％≦Ｍｏ≦３．４０％及びＷ≦０．９０％
・  ０．６６％≦Ｖ≦０．７６％
である。
【００２９】
好ましくは、
・  ０．３３５％≦Ｃ≦０．３７５％
・  ０．９０％≦Ｎｉ≦１．５０％
・  １．５０％≦Ｍｏ＋０．６Ｗ≦１．９０％、同時に、Ｗ≦０．４０％
・  ０．５５％≦Ｖ≦０．６３％
である。
【００３０】
好ましくは、
０．３３５％≦Ｃ≦０．３７５％、４．６０％≦Ｃｒ≦６．００％、トレースレベル≦Ｓｉ≦０．４０％、トレースレベル≦Ｍｎ≦０．６０％、トレースレベル≦Ｗ≦１．４５％、トレースレベル≦Ｃｏ≦２．７５％、１．５０％≦Ｎｉ≦２．１０％、１．６０％≦Ｍｏ＋０．６５Ｗ≦２．２０％、同時に、１．６０％≦Ｍｏ≦２．００％、０．６２％≦Ｖ≦０．７５％、同時に、−０．３５≦Ｋ≦０．３５、トレースレベル≦Ａｌ≦０．０３０％、トレースレベル≦Ｓ≦０．００１０％、トレースレベル≦Ｐ≦０．００８０％、トレースレベル≦Ｔｉ≦０．０１１％、トレースレベル≦Ｚｒ≦０．０２％、トレースレベル≦Ｎｂ≦０．０１％、トレースレベル≦Ｎ≦０．０１％、トレースレベル≦Ｏ≦１５ｐｐｍである。
【００３１】
本発明は、鋼から作られる部品を製造する方法に関し、方法は、該部品が、先行するタイプの鋼から調製されること、及び、前記部品が、１０００℃〜１０５０℃の温度範囲のオーステナイト化（austenisation）と、それに続く焼入れを受けることを特徴とする。
【００３２】
好ましくは、オーステナイト化は、１０１５℃〜１０４０℃の範囲で行われる。
【００３３】
好ましくは、焼入れの後に、部品は、５５０℃〜６５０℃の温度範囲で少なくとも２回の焼戻しを受け、前記部品に４２ＨＲＣ〜５２ＨＲＣの硬度を与える。
【００３４】
また、本発明は、前述の方法によって得られる鋼から作られる部品に関し、部品が、熱間成形工具用の部品であることを特徴とする。
【００３５】
前記部品は、２００ｍｍ以下の厚さを有することができる。
【００３６】
前記部品は、圧力下で軽合金または第１銅合金を鋳造するための鋳型または型であってもよい。
【００３７】
前記部品は、鍛造工具であってもよい。
【００３８】
前記部品は、鍛造型であってもよい。
【００３９】
前記部品は、鋼管の穴あけまたは圧延用の工具であってもよい。
【００４０】
前記部品は、ガラスを成形するための工具であってもよい。
【００４１】
前記部品は、プラスチック材料を成形するための工具であってもよい。
【００４２】
前記部品は、０．３３５％≦Ｃ≦０．３７５％、２．００％≦Ｎｉ≦２．４０％、１．８０％≦Ｍｏ＋０．６５Ｗ≦２．９０％、同時に、１．８０％≦Ｍｏ≦３．４０％及びＷ≦０．９０％、０．６６％≦Ｖ≦０．７６％である鋼から製造されてもよく、また、前記部品は、アルミニウム合金を鋳造する（found）ための押出し型または鋳型である。
【００４３】
本発明はまた、熱間工具用の部品の使用に関し、前記部品が、０．３３５％≦Ｃ≦０．３７５％、２．００％≦Ｎｉ≦２．４０％、１．８０％≦Ｍｏ＋０．６５Ｗ≦２．９０％、同時に、１．８０％≦Ｍｏ≦３．４０％及びＷ≦０．９０％、０．６６％≦Ｖ≦０．７６％である鋼から作られること、また、表面における前記部品の作動温度が、６８０℃未満のままであることを特徴とする。
【００４４】
本発明はまた、熱間工具用の部品の使用に関し、前記部品が、０．３３５％≦Ｃ≦０．３７５％、０．９０％≦Ｎｉ≦１．５０％、１．５０％≦Ｍｏ＋０．６Ｗ≦１．９０％、同時に、Ｗ≦０．４０％、０．５５％≦Ｖ≦０．６３％である鋼から作られること、また、使用時の前記部品の表面温度が、７７０℃未満のままであることを特徴とする。
【００４５】
理解されるように、先に述べた既知の鋼、特に、特許文献１に記載される鋼と比較することによって、本発明は、特に、軟化元素及び安定化元素（Ｍｏ及びＶ）並びに弱化作用（weakening effects）を中和する（neutralise）Ｎｉの同時適応に基づく。全体の結合（joining of the whole）は、焼入れ性の改善を生成し、従って、その時まで、小型工具に関してだけ利用可能であった特性を、大型部品に関して再生する能力を改善する。
【００４６】
鋼の組成についての本発明による最適化は、熱間成形工具の使用中に、熱間成形工具の表面を通過する瞬時的な熱の流れの効果的な測定に、本発明者が初めに専念したために、可能になった。つまり、亀裂を生じる、熱衝撃によって誘発される一時的な機械的応力を計算することによって、熱の流れが推測される。これは、動作中の材料の機械的作用のよりよい理解を可能にした。本発明者は、試験サンプル上で工業用焼入れ速度を再構成する実験的測定によって、また、熱力学的シミュレーションによって、鋼の組成と、実施する前の熱処理のパラメータと、得られる微細構造との間に存在する関連を確立することができた。特に、本発明者は、熱間工具鋼において重要である種々の機械的特性間で求められる兼ね合いを得るための、組成と焼入れ温度との相互依存性が大変重要であることを示した。
【００４７】
本発明は、添付図面を参照して与えられる以下の説明を読むことによって、よりよく理解されるであろう。
【発明を実施するための最良の形態】
【００４８】
以下の説明において参照されることになる試験は、その組成が表１に述べられるサンプルに関して実施された。この表では、係数Ｋ２、Ｋ１、及びＫは、含有量が重量％で表現される以下の量に相当する。
Ｋ２＝０．７５×（Ｎｉ−０．６０）
Ｋ１＝１．４３×（Ｖ−０．４０）＋０．６３×［（Ｍｏ＋０．６５Ｗ）−１．２０］
Ｋ＝Ｋ２−Ｋ１
【００４９】
【表１Ａ】
2009517546.tif 000003
【００５０】
【表１Ｂ】
2009517546.tif 000004
【００５１】
本発明は、本質的に、炭素、クロム、モリブデン、バナジウム、及びニッケルの元素の働き及び相互作用、並びに、調査される鋼の機械的特性に対する、焼入れ前のオーステナイト化温度の影響の調査に基づく。
【００５２】
オーステナイト化温度の影響
オーステナイト化温度は、未溶解炭化物とマトリクスとの間での合金元素の分割を決定する。温度が上昇するにつれて、炭化物の溶解が、益々進む。
【００５３】
未溶解炭化物は、結晶粒度を制御するために、最終製品上に適切な量で留まらなければならない。靭性及び疲労抵抗性の特性を保証するために、微細結晶粒が必要である。
【００５４】
マトリクス内に溶解した合金元素は、焼入れ性、焼鈍抵抗性、及び、一般に、機械的特性の全てを左右する。
【００５５】
表２は、調査される組成（比較例溶融物１０）のうちの１つについて、微細構造及び特性に対する焼入れ温度の作用を示す。
【００５６】
【表２】
2009517546.tif 000005
【００５７】
バナジウム炭化物が、きわめて徐々に溶解する状況では、オーステナイト化温度の上昇は、この場合、熱いときの軟化抵抗性と靭性の低下の両方の改善をもたらす。
【００５８】
想定される応用についての最適材料の規定は、当然、組成とオーステナイト化条件を組み合わせなければならないように見える。熱力学シミュレーションは、冶金学者によって現在利用される計算コードTHERMOCALC（登録商標）を用いた相平衡の記述によって、タイプＶＣ、Ｍ２３Ｃ６、及び、おそらく、Ｍ６Ｃ、Ｆｅ３Ｃ、Ｍ２Ｃ…のそれぞれについて未溶解炭化物（undissolved carbide）の量に関して具体的な元素情報を提供する。図１は、こうしたシミュレーションを使用して作成された。シミュレーションは、５つの比較例組成（図１ａ〜図１ｅ）と本発明による組成（図１ｆ）についてのオーステナイト化温度による未溶解炭化物の分率の推移（evolution of the fraction）を示す。
【００５９】
好ましい炭化物タイプによる、炭素を固定するための元素ＭｏとＶとの間の競合が、よく立証されている。添加されてもよいニッケルは、これらのメカニズムに対して２次的作用を有するだけである。
【００６０】
不完全な焼入れ状態に関する微細構造の実験的観察は、シミュレーションによって予測される傾向を確認する。オーステナイト化温度は、以下の原理に従って最適化される。
・  適した温度において、結晶粒度を監視するのにそれほど有効でないタイプＭ６Ｃ及びＭ２３Ｃ６の炭化物は、放出された金属元素Ｍ及び炭素が、マトリクスについて考えられる最大焼入れ性を提供するように溶解されなければならない。
・  熱力学推定による未溶解バナジウム炭化物のモル分率の０．２０％程度の最小パーセンテージが、均質性及び結晶粒の微細度を保証するために必要であり、オーステナイト化温度は、対応する閾値より低いままでなければならない。
・  指定された温度は、工業用バッチの投入（charge of the industrial batches）による通常の温度分散に相当する、この比較例に関するほぼ１０℃〜１５℃の許容度を考慮すべきである。
【００６１】
こうして規定された種々の組成のオーステナイト化温度は、表３に要約される。
【００６２】
【表３】
2009517546.tif 000006
【００６３】
最適化される組成の規定及び重要な特性の測定
述べたように、本発明の本質的な目的は、
・  一方で、動作時の軟化及び軟化抵抗性に有利であるが、弱化作用を有する元素モリブデン、バナジウム、及び任意選択でタングステンと、
・  他方で、靭性に有益であるが、熱いときの硬度に有害であるニッケル
との間の平衡を規定することにある。
【００６４】
本発明の分野の鋼が、窪み形成を回避し、疲労に耐えるのに十分な硬度を、熱いときに示さなければならないこと、及び、一次近似において、鋼が、２０℃の硬度と熱いときの硬度との間に同じ関係を示すことを知って、鋼は、２０℃で同じ硬度を鋼に与える焼入れ及び焼戻し熱的状態において比較された。事前選択されたレベルは、４７、４５、４２ＨＲＣである。
【００６５】
オリジナルで且つ創造的なプロシジャに従って、高速で焼入れされることが可能な実験室試験バー、及び、工業用部品の処理を代表する焼入れ速度を再現し、且つ、９００℃／４００℃の範囲内で平均して２２℃／分に等しくなるように選択された実験デバイス内で焼入れされる試験片に関して、系統的に且つ同時に測定が行われた。
【００６６】
測定は、
・  想定される硬度を達成するように加えられる焼戻しを規定するための、２時間の２回の焼戻しについての、焼戻し温度による硬度の推移の記述
・  硬度４７ＨＲＣの初期状態において、５６０℃で８０時間の間維持することによって生じる硬度の低下によって測定される軟化抵抗性
・  ＋２０℃〜２００℃の温度交番（staggered temperatures）で破壊されたシャルピーＶ試験片に対する衝撃による屈曲エネルギーによって測定される靭性
を含む。
【００６７】
再オーステナイト化点Ａｃ１
動作時、この点は超えられてはならない。それは、超えることによってもたらされることになる部品の材料の構造改変が、機械的特性の顕著な変更をもたらすことになるからである。
【００６８】
種々のサンプルに関して得られた最も代表的な結果を示す表４によれば、元素Ｍｏ及びＶは、明らかな影響を及ぼさず、一方、ニッケル含有量が増加すればするほど、点Ａｃ１が下がることが確認される。その結果、ニッケル含有量が高い組成は、動作時の表面温度が非常に高い応用については（いくつかの鍛造工具の場合と同様に）、回避されなければならないが、中程度の表面温度を受ける軽合金用の鋳造鋳型などの複数の応用には適合したままである。
【００６９】
【表４】
2009517546.tif 000007
【００７０】
動作時の焼戻し抵抗性及び軟化抵抗性
表５は、高温に保たれたままでの、硬度の低下に対する抵抗性に関する合金元素の作用を示す。
【００７１】
４７ＨＲＣと４２ＨＲＣの硬度は、それぞれが２時間の２回の焼戻し後に得られ、最初の硬度は５５０℃で、次の硬度は、表に現れる特徴的な温度で得られる。
【００７２】
硬度の低下は、４７ＨＲＣの初期状態で測定される。
【００７３】
表５Ａは、比較例サンプル１と、比較例サンプルより大きいニッケル含有量を有する２つのサンプル１２、１３に関して得られた結果を示す。図５Ｂは、サンプル１と、サンプル１の含有量より大きい、Ｍｏ及びおそらくＶの含有量を示すサンプル３、５、６、８に関して得られた結果を示す。表５Ｃは、一方で、サンプル８と２２、他方で、サンプル１より大きいＮｉ、Ｍｏ及びＶの含有量を示すサンプル６と２６に関して得られた結果を示す。
【００７４】
【表５】
2009517546.tif 000008
【００７５】
表５−Ａは、ニッケルの単純な添加についての有害な作用を示し、長期間にわたって熱く保たれると、硬度の記録について焼戻し温度を著しく低下させ、また、硬度の低下を増加させる。鋼を過度に軟化させないように、少なくとも６００℃〜６３０℃にある、考えられる最も高い動作温度を、鋼が提供しなければならないため、焼戻し温度の低下は有害である。
【００７６】
部品の表面温度は、アルミニウムの注入中は５２０℃〜５６０℃に近く、鍛造中は更に高いことが多いため、この基準は、所与の組成が、所与の応用に使用されることが可能かどうかを判定するために考慮されることが重要であることになる。
【００７７】
表５−Ｂは、動作時の焼戻し抵抗性及び軟化抵抗性を増加させるための、モリブデン及びバナジウムの単純な添加の有益な作用を示す。一方、実験室条件と工業用条件との間の焼入れ速度の減少は、これらの特性にとって有害であり、それは、材料の不十分な焼入れ性による。
【００７８】
表５−Ｃにおける組成対（８、２２）及び（６、２６）の比較が示すところでは、実験室条件では、ニッケルによる鋳造は、ニッケル含有量が低い対応する鋳造に比べて、硬度の低下に対して低い抵抗性を提供するが、工業用焼入れの場合、それらの特性が非常に近くなるということである。
【００７９】
要約すると、工業用熱処理の条件下では、ニッケル、モリブデン、及びバナジウムの、組み合わされ且つ平衡した添加は、長期間にわたって維持することによる、焼戻し抵抗性及び軟化抵抗性の特性を与え、ニッケルのない等級の特性に匹敵する。
【００８０】
これらの有利な結果は、添付図２に示す焼入れ性のかなりの増加によって説明され、図２は、３０分の間、９９０℃のオーステナイト化を受けた比較例組成１（図２ａ）と、３０分の間、１０３０℃のオーステナイト化を受けた本発明による組成２２（図２ｂ）のＱＣＣ連続冷却図を比較する。
【００８１】
本発明による組成は、比較例組成を基準にして遅い冷却速度に向かって明らかにオフセットするパーライトゾーンとベイナイトゾーンを有する。その結果、通常の工業用焼入れ（その経路が、図２ａ及び図２ｂにボールド体で示される）が、処理される工具に関して、部品のサイズ及びその部品の状況に応じて１０００〜５０００秒経って４００℃の温度に達することを可能にすることを知って、本発明による組成は、排他的なマルテンサイト変態を可能にする。逆に、比較例組成は、想定される特性を得るのに有利でない、かなりの比率のベイナイトの形成を必要とする。
【００８２】
靭性
実験室条件と工業用条件との間の焼入れ速度の減少の好ましくない作用は、衝撃による屈曲のシャルピーＶ試験片の破壊エネルギーにおいて益々目立て現れる。
【００８３】
表６は、結果の選択物にわたる代表的な傾向を示し、本発明による鋳造２１に関して実施されたＮｉ、Ｍｏ及びＶの組み合わせた添加は、工業用条件下での処理後の最も高い弾性値と焼入れ速度の低速化によって生じる最も小さい減少を同時に得るのに有利である。
【００８４】
【表６】
2009517546.tif 000009
【００８５】
添付図３は、金属の１つで且つ同じ組成について、工業用速度に従う焼入れによって得られた値と、高速焼入れから生じる値を、鋳造の全てについて比較しており、試験片のバッチの対は、次いで、４２、４５、及び４７ＨＲＣの硬度を記録するために、焼鈍を受け、試験片は、２０℃及び１００℃で破壊される。それぞれの点は、硬度及び試験片の破壊温度を表す。結果が実証するところでは、焼入れ速度の低下による硬度の低下は、非常に一般的には、本発明による組成については、より制限されるということである。
【００８６】
実験室試験によって示された傾向は、以下の条件、すなわち、
・  寸法５７０×４５０×２２８ｍｍのブロック
・  炉内における同一の位置決め
・  同じガス流を用いた、５バールのガス圧下での同じ工業用炉内での焼入れ
・  ４６＋／−０．５ＨＲＣの硬度レベルを得るために、個々に温度を調整することによる２回の焼戻し
・  表皮とブロックのコアに近い大きな面の中心における、衝撃による屈曲のシャルピーＶ試験片の横方向へのサンプリング
に従って処理された工具ブロックに関する試験によって確認される。
【００８７】
表７に示す衝撃による屈曲エネルギーの平均値は、本発明による鋼２２が、特に、コアブロック位置（更に大きな部品サイズを示す位置）において優れた特性を有することを確認する。
【００８８】
【表７】
2009517546.tif 000010
【００８９】
機械的試験のこれらの結果の全ては、焼入れ速度の低下することの有害な作用、特に、
・  等しい硬度における衝撃による屈曲エネルギーの低下
・  ５６０℃で長期間にわたって維持することによる硬度の低下の増加
を示す。
【００９０】
それでも、これらの変化の大きさ（amplitude of alteration）は、全ての組成について同一ではなく、また、以下で指定される規則に従う合金元素の、同時で且つ平衡した添加が、変化の大きさを大幅に減少させることが確認される。
【００９１】
合金元素の作用
実験用鋳造特性の比較実験調査によって、種々の合金元素の作用及びそれらの相互作用を評価すること、並びに、熱力学シミュレーションによってそれらを解釈することが可能であった。焼入れ条件に関する先に述べたれ原理に従うことによって、以下の傾向が確認された。
【００９２】
炭素は、焼入れ性に有利であり、理想的なオーステナイト化温度を増加させ、５５０℃に焼鈍した後に得られる最大硬度を決定する。しかし、炭素は、靭性に関して有害な作用がある。モリブデンまたはバナジウムの含有量が高いことに関連して、炭素は、微細構造及び靭性に有害である共晶炭化物（eutectic carbides）の形成をもたらす可能性がある。それらのレベルは、十分な硬度を得るために必要な少なくとも０．３０％の値から修復不能な脆性（irremediable fragility）を回避するためのせいぜい０．３９％の値に位置する範囲内にあるべきである。最適範囲は、０．３３％〜０．３８％である。
【００９３】
クロムは、焼入れ性について有利な作用を有する。クロムは、焼戻しによる硬化においてある役割を果し、本発明によって想定される好ましい応用の場合、すなわち、高い硬度（４２ＨＲＣ〜５２ＨＲＣ）を必要とする大型部品の場合、この特徴が有利である。しかし、クロムが生成する炭化物は、より安定な形態に迅速に推移し、高温での硬度の低下に対する抵抗性については非常に有効であるとは示されない。従って、Ｍｏ及びＶなどの他の炭化物形成元素によってＣｒの添加を補足することが重要である。この元素の含有量は、焼入れ性に必要な４．０％の最小値から、それを超えると、Ｃｒの働きが、バナジウム及びモリブデンの働きを部分的に抑制する６．０％の最大値までに制限されたままでなければならない。好ましくは、４．６％〜６％のＣｒ含有量が設定される。
【００９４】
モリブデンは、焼入れ性を改善する。モリブデンは、同じクロムベース炭化物内でクロムと結合し、それが、モリブデンの数の増加に寄与する。高い含有量において、モリブデンは、特異的な種Ｍ２Ｃ、Ｍ６Ｃを形成する。巨視的な特性に関して、モリブデンは、硬度及び焼戻し抵抗性を増加させ、靭性を低下させる。モリブデンの含有量は、１．５０％〜２．６０％である。以下で述べるように、タングステンの存在の可能性を考慮することも必要である。好ましくは、Ｍｏ含有量は、１．６０％〜２．００％であり、Ｍｏ＋０．６５Ｗは、１．６０％〜２．２０％である。
【００９５】
バナジウムは、ＶＣタイプの特異的な炭化物を形成し、その炭化物は、実験用鋳造によってカバーされる領域では、オーステナイト化温度で溶解しない析出物（ｐｒｅｃｉｐｉｔａｔｅ）の中で支配的であり、そのため、結晶粒が拡大しないことを確実にする。焼入れ後に実施される焼戻しの過程で、新しい世代の微細炭化物及びナノメトリック炭化物が、析出し、マルテンサイトの結晶欠陥との相互作用によって、温度及び周期的力の作用の下で、２次的軟化及び動作時の軟化抵抗性に積極的に関与する。一方、焼戻し中に形成されたこれらの炭化物の過剰分は、著しい弱化をもたらす。調査される組成において、また、オーステナイト化温度の選択について定められた原理に従って、バナジウム含有量は、必然的に、０．５５％〜０．７５％である。
【００９６】
ニッケルは、処理状態において硬度に悪い作用を及ぼす。すなわち、ニッケルは、想定される硬度を得るために加えられる焼戻し温度を低下させ、また、動作温度に維持している間に軟化抵抗性を低下させる。更に、３％程度の過剰な含有量は、使用される温度範囲内で再オーステナイト化点を著しく低下させる。これは、絶対に避けなれなければならない。一方、ニッケルは、特に、１〜３％の含有量について、焼入れ性を増加させ、靭性を大幅に改善する。本発明において、Ｎｉ含有量は０．８０％〜２．８０％であることが考えられる。硬度に関するＮｉの実質的な添加についての悪い作用は、規定の限度内でのＣｒ、Ｍｏ、Ｖ及びＷの添加によって補償されることができる。
【００９７】
タングステンは、１．４５％最大値の限度内で、且つ、Ｍｏ＋０．６５Ｗの含有量が１．５０％〜３．２０％であり、同時に、Ｍｏ含有量が１．５０％〜２．６０％、好ましくは、Ｍｏ＋０．６５Ｗの含有量が１．６０％〜２．２０％であり、同時に、Ｍｏ含有量が１．６０％〜２．００％であるような条件下で、任意選択の付加的な元素を構成してもよい。実際には、タングステンは、Ｍｏの０．６５％について１％の当量比によってモリブデンの働きを補足する。タングステンのこの添加は、靭性及び焼入れに関する悪い作用を制限し、熱いとき、特に、５６０℃より高い、たとえば、６００度の試験温度の場合、軟化抵抗性に良い作用をもたらす。
【００９８】
コバルトは、２．７５％の上限まで添加されてもよい。コバルトは、特に、６００℃程度の滞留温度について、軟化抵抗性について有利な作用を有するが、その働きは、焼入れ性にとって有害である。この付加的な元素が高価格であることを考慮すると、コバルトの使用が、特に推奨されなければならないようには見えない。
【００９９】
更に、使用時の特性間の理想的な兼ね合いを得ることは、モリブデン、バナジウム、ニッケル、及びおそらくタングステンの同時の添加が、平衡し、以下の関係を満たすことを要求する。以下の関係とは、
Ｋは−０．６５〜＋０．６５、好ましくは、−０．３５〜＋０．３５、最適には、できる限りゼロに近く、
Ｋ＝Ｋ２−Ｋ１
Ｋ２＝０．７５×（％Ｎｉ−０．６０）
Ｋ１＝１．４３×（％Ｖ−０．４０）＋０．６３×［％Ｍｏ＋（０．６５Ｗ×％Ｗ）−１．２０］
である。
【０１００】
表１は、鋳造の全てについて、係数Ｋ１、Ｋ２、Ｋの値を示すことがわかる。
【０１０１】
最良の結果は、以下の条件、すなわち、
０．３３５％≦Ｃ≦０．３７５％、及び、
１．５０％≦Ｎｉ≦２．１０％、及び、
１．６０％≦Ｍｏ＋０．６５Ｗ≦２．００％、同時に、Ｍｏ≧１．６０％、及び、
０．６２％≦Ｖ≦０．７５％
が同時に起こったときに得られる。
【０１０２】
より特定の応用の場合、以下の同時条件、すなわち、
Ｎｉによって変態点Ａ１を下げることを考慮して、表面における作動温度が６８０℃未満のままである応用、たとえば、Ａｌの合金を鍛造するための押出し型または鋳型の応用に使われる大型部品の製造について、顕著な焼入れ性を得ることが望ましいとき、
０．３３５％≦Ｃ≦０．３７５％、及び、
２．００％≦Ｎｉ≦２．４０％、及び、
１．８０％≦Ｍｏ＋０．６５Ｗ≦２．９０％、同時に、１．８０≦Ｍｏ≦２．４０％及びＷ≦０．９０％、及び、
０．６６％≦Ｖ≦０．７６％
であり、
中間サイズの部品について顕著であり、且つ、動作時の表面温度が７７０℃未満のままである応用に適する特性が必要とされるとき、
０．３３５％≦Ｃ≦０．３７５％、及び、
０．９０％≦Ｎｉ≦１．５０％、及び、
１．５０％≦Ｍｏ＋０．６５Ｗ≦１．９０％、同時に、Ｗ≦０．４０％、及び、
０．５５％≦Ｖ≦０．６３％
であることが推奨されてもよい。
【０１０３】
更に、述べられることになる他の元素が、厳密な限度内で存在しなければならない、または、存在することができる。
【０１０４】
シリコンは、靭性に対する有害な作用のために、経済的で工業的な生産条件に適合する低いレベルに保たれなければならず、０．５０％、好ましくは、０．４０％の限度が超えられてはならない。
【０１０５】
マンガン（靭性にとって有害であるが、焼入れ性に有利である）は、０．８０％、好ましくは、０．６０％より多い含有量で存在してはならない。
【０１０６】
硫黄、リン、ヒ素、スズ、アンチモン、チタン、ジルコニウム、ニオブ、窒素という元素は、靭性にとって好ましくなく、動作時に弱化を誘発する可能性があり、工業的且つ経済的制約に適合する最小含有量に制限されなければならない。許容可能な最大含有量は、
・  Ｓの場合、０．００４０％、好ましくは、０．００１０％、
・  Ｐの場合、０．０２００％、好ましくは、０．００８０％、
・  Ｔｉの場合、０．０５％、好ましくは、０．０１％、
・  Ｚｒの場合、０．０５％、好ましくは、０．０２％、
・  Ｎｂの場合、０．０８％、好ましくは、０．０１％、
・  Ｎの場合、０．０４００％、好ましくは、０．０１００％、
である。
【０１０７】
更に、Ｐ、Ａｓ、Ｓｂ、Ｓｎの含有量は、以下の関係、すなわち、
１０Ｐ＋Ａｓ＋５Ｓｂ＋４Ｓｎ≦０．２１％、好ましくは、≦０．１０％
を満たさなければならない。
【０１０８】
アルミニウム含有量は、トレースレベル〜０．０８０％、好ましくは、トレースレベル〜０．０３０％でなければならない。アルミニウムの機能は、鋼を脱酸素し、従って、特に、鋼の疲労抵抗性を低下させる可能性がある酸化物の混入物量を制限することである。この観点から、また、同時に、酸素含有量は、３０ｐｐｍ、好ましくは、１５ｐｐｍを超えてはならない。高いＡｌ含有量は、液状鋼に溶解したＯ含有量を減少させるが、液状鋼を、鋳造中の大気再酸化に対してより敏感にもさせ、従って、有害な酸化混入物（oxidised inclusions）を形成するリスクを増加させる。
【０１０９】
一般的な様式において、本発明による鋼は、２つの品質レベルに入ることができる。
【０１１０】
「標準的な」品質レベルは、組成が、全ての元素について先に規定した最適範囲内に絶対になければならないわけではないときに得られる。従来技術に対する改善は、とりわけ、焼入れ性の特性にある。これらは、高い硬度を有し、製品の全セクションで均質である大型製品の製造を可能にする。
【０１１１】
「優れた」品質レベルは、全ての元素が、先に規定した含有量の最適範囲内にあるときに得られる。こうした条件下では、焼入れ性の改善に加えて、高い靭性が得られ、高い硬度と一緒になって、熱疲労及び突然の破断に対する大きな抵抗性を提供する。
【０１１２】
こうした結果を得るために、電気炉及び鋳鍋（ladle）における一次精錬（primary refinement）後に、特に、想定される非常に低いＯ含有量を可能にする、真空アーク再溶融（vacuum arc refusion）（ＶＡＲ）プロセスまたは導電スラグ再溶融（electroconductive slag refusion）（ＥＳＲ）プロセスによる消耗電極の再溶融を含む生産モードに頼ることが必要である。同様に、これらのタイプの鋼に関して通常そうであるように、鋳鋼に関して、圧延及び焼鈍の熱機械的プロセスを提供することが必要であり、熱機械的プロセスは、小さいが、それほど分離していない樹枝状結晶を生成する凝固条件と共に、コンパクトで凝集し（coalesced）微細で均質な構造を、鋼に与える。
【０１１３】
とりわけ、これまで述べたように生産された本発明による鋼から製造されることができる部品は、一般に熱間成形工具用部品、特に、
・  圧力下で軽合金または第１銅合金を鋳造するための鋳型または型
・  鍛造型
・  鋼管の穴あけまたは圧延用の工具
・  ガラス及びプラスチック材料を成形するための工具
を含む。
【０１１４】
本発明は、２００ｍｍ以上の厚さを有するこうした部品の製造において好ましい応用性を有する。
【図面の簡単な説明】
【０１１５】
【図１ａ】比較例組成についての許容される温度による未溶解炭化物の分率の推移を示す図である。
【図１ｂ】比較例組成についての許容される温度による未溶解炭化物の分率の推移を示す図である。
【図１ｃ】比較例組成についての許容される温度による未溶解炭化物の分率の推移を示す図である。
【図１ｄ】比較例組成についての許容される温度による未溶解炭化物の分率の推移を示す図である。
【図１ｅ】比較例組成についての許容される温度による未溶解炭化物の分率の推移を示す図である。
【図１ｆ】本発明による組成を生成するための比較例組成についての許容される温度による未溶解炭化物の分率の推移を示す図である。
【図２ａ】比較例鋼のＱＣＣ曲線を示す図である。
【図２ｂ】本発明による鋼のＱＣＣ曲線を示す図である。
【図３】種々の比較例サンプルと本発明によるサンプルについての、実験室条件下で実施された焼入れ後と、工業用条件下で実施した焼入れ後の破壊エネルギーの比較を示す図である。
【図１ａ】
2009517546.tif 000011
【図１ｂ】
2009517546.tif 000012
【図１ｃ】
2009517546.tif 000013
【図１ｄ】
2009517546.tif 000014
【図１ｅ】
2009517546.tif 000015
【図１ｆ】
2009517546.tif 000016
【図２ａ】
2009517546.tif 000017
【図２ｂ】
2009517546.tif 000018
【図３】
2009517546.tif 000019
【国際調査報告】
2009517546.tif 000020
2009517546.tif 000021
2009517546.tif 000022
2009517546.tif 000023
2009517546.tif 000024
2009517546.tif 000025